구 현예 는 유리 전이 온도 ( Tg ) 가 70 ℃ 이상 인 수지 를 포함 하 는 수지 층 을 포함 하 고 , 150 ℃ 의 온도 에서 30 분 동안 처리 한 후 , 제 1 방향 및 상기 제 1 방향 에 수직 한 제 2 방향 의 열 수축 률 이 각각 3 % 이하 를 만족 함 으로써 , 공정 안정 성 은 물론 , 수율 , 생산 성 및 유연 성 을 향상 시킬 수 있 는 광학 필름 및 이 의 제조 방법 에 관한 것 이 다 .